(57)【要約】      （修正有）【課題】熱変形による耐久性の低下を効果的に防止できる、外部作用の印加の有無により透過率が可変する光学素子を提供する。【解決手段】光学素子１０００は、第１基板１００ａと第１偏光層２００を隣接するように配置することによって、基板、偏光層および液晶ウィンドウ３００内の基材層間に熱膨張係数および弾性係数の差により発生し得る応力を最小化することができ、最終的に素子の反り現象および液晶層を支持するシーラント（ｓｅａｌａｎｔ）の損傷を防止する。【選択図】図１
2020024437.tif 000002
【特許請求の範囲】
【請求項１】
第１基板；
前記第１基板に隣接して配置されている第１偏光層；および
前記第１偏光層の前記第１基板が位置する面の反対面に存在し、
液晶化合物を有する液晶層を含む液晶ウィンドウを有し、
外部作用の印加の有無により透過率が変わる、
光学素子。
【請求項２】
液晶化合物は外部作用がない状態で水平配向、垂直配向または傾斜配向されている、
請求項１に記載の光学素子。
【請求項３】
前記液晶ウィンドウの前記第１偏光層が位置する面の反対面に位置する第２偏光層をさらに含む、
請求項１または２に記載の光学素子。
【請求項４】
前記液晶層は異方性染料をさらに含む、
請求項１から３のいずれか１項に記載の光学素子。
【請求項５】
前記液晶ウィンドウは前記液晶層と隣接するように配置されている配向膜をさらに含む、
請求項１から４のいずれか１項に記載の光学素子。
【請求項６】
前記液晶ウィンドウは電極層をさらに含む、
請求項１から５のいずれか１項に記載の光学素子。
【請求項７】
前記液晶ウィンドウは前記液晶層の両側に位置するシーラント（ｓｅａｌａｎｔ）をさらに含む、
請求項１から６のいずれか１項に記載の光学素子。
【請求項８】
前記液晶ウィンドウは前記液晶層の上部および下部に存在する層の間隔を維持できるように形成されたスペーサーをさらに含む、
請求項１から７のいずれか１項に記載の光学素子。
【請求項９】
前記スペーサーはブラックスペーサーである、
請求項８に記載の光学素子。
【請求項１０】
前記液晶ウィンドウは前記液晶層のいずれか一面または両面に位置する基材層をさらに含む、
請求項１から９のいずれか１項に記載の光学素子。
【請求項１１】
前記基材層は前記液晶層のいずれか一面にのみ位置し、
前記第１偏光層は前記液晶ウィンドウと直接接している、
請求項１０に記載の光学素子。
【請求項１２】
前記基材層は前記液晶層の両面に位置し、
前記第１偏光層は粘着剤層または接着剤層を媒介として前記液晶ウィンドウに付着している、
請求項１０に記載の光学素子。
【請求項１３】
前記第１偏光層は流体粘着剤層を媒介として前記液晶ウィンドウに付着している、
請求項１２に記載の光学素子。
【請求項１４】
前記第１偏光層は前記第１基板と直接接しているかまたは接着剤層または粘着剤層を媒介として前記第１基板に付着している、
請求項１から１３のいずれか１項に記載の光学素子。
【請求項１５】
前記第１偏光層のいずれか一面は前記第１基板と直接接しており、
他の一面は前記液晶ウィンドウと直接接している、
請求項１４に記載の光学素子。
【請求項１６】
前記液晶ウィンドウの前記第１偏光層が接する面の反対面に位置する第２基板をさらに含む、
請求項１５に記載の光学素子。
【請求項１７】
１００℃温度で２４０時間の耐熱テスト後に反った距離が３ｍｍ以下である、
請求項１から１６のいずれか１項に記載の光学素子。
【請求項１８】
視野角補償フィルムをさらに含む、
請求項１から１７のいずれか１項に記載の光学素子。
【請求項１９】
請求項１から１８のいずれか１項に記載の光学素子を含む、
透過率可変部材。
【発明の詳細な説明】
【技術分野】
【０００１】
本出願は２０１５年１０月２６日付韓国特許出願第１０−２０１５−０１４８７３８号に基づいた優先権の利益を主張し、該当韓国特許出願の文献に開示されたすべての内容は本明細書の一部として含まれる。
【０００２】
技術分野
本出願は光学素子およびその用途に関するものである。
【背景技術】
【０００３】
サンルーフは通常、車両の天井に存在する固定または作動（ベンティングまたはスライディング）する開口部（ｏｐｅｎｉｎｇ）を意味するもので、光または新鮮な空気が車両の内部に流入するようにする機能をする。このようなサンルーフは、手動で作動するかまたはモーターで駆動することができ、サンルーフの形状、大きさまたはスタイルは目的とする用途により多様な種類が存在する。例えば、サンルーフは作動方式により、ポップアップタイプサンルーフ、スポイラー（ｔｉｌｅ  ＆  ｓｌｉｄｅ）タイプサンルーフ、インビルトタイプサンルーフ、フォールディングタイプサンルーフ、トップ−マウントタイプサンルーフ、パノラミックルーフシステムタイプサンルーフ、除去可能なルーフパネル（ｔ−ｔｏｐｓまたはｔａｒｇａ  ｒｏｏｆｔｓ）タイプサンルーフまたはソーラータイプサンルーフなどに分類される。また、サンルーフの材料に対する研究も活発に進行中にあり、例えば、特許文献１は特定組成のガラス組成物を利用して紫外線および太陽熱線の吸収が優秀なサンルーフを製造する技術を開示している。
【発明の概要】
【発明が解決しようとする課題】
【０００４】
本出願は外部作用の印加の有無により透過率が変わる光学素子を提供する。
【０００５】
本出願の光学素子は、熱変形による耐久性の低下を効果的に防止することができる。
【課題を解決するための手段】
【０００６】
本出願は光学素子およびその用途に関するものである。
【０００７】
本出願の光学素子は、外部作用の印加の有無により透過率が変化するものであり、このような光学素子は透過率可変部材、例えば車両用サンルーフなどに利用され得る。
【０００８】
本出願に係る光学素子は、外部作用印加の有無により可変する液晶化合物を含む液晶層を導入することによって、透過モードと遮断モードを選択的にスイッチングすることができる。
【０００９】
本出願に係る光学素子は、また、基板と偏光層および液晶層の位置および構造を適切に設計することによって、基板と偏光層の間または基板と他の層との間に弾性係数および熱膨張係数の差によって素子の反り現象を効果的に防止することができる。
【００１０】
本出願の光学素子は第１基板；前記第１基板上に位置する第１偏光層；および液晶化合物を有する液晶層を含む液晶ウィンドウを有する。
【００１１】
図１には本出願に係る光学素子の一構造が図示されている。
【００１２】
図１に図示された通り、本出願の光学素子１０００は第１基板１００；前記第１基板１００に隣接して配置されている第１偏光層２００；および前記第１偏光層２００の第１基板１００が位置する面の反対面に存在し、液晶化合物を有する液晶層３０１を含む液晶ウィンドウ３００を有する。また、このような光学素子は外部作用の印加の有無により透過率が変わる。
【００１３】
本出願で用語「外部作用」とは、液晶層内に含まれている液晶化合物の配向を変化させることができる程度の外力を意味する。一つの例示において、前記外部作用は後述する電極層を通じて誘導される外部電圧であり得る。
【００１４】
すなわち、本出願に係る光学素子は外部作用によってその配向方向が変化する液晶化合物を有する液晶層を含む液晶ウィンドウを導入することによって、透過モードおよび遮断モードを選択的に具現することができる。
【００１５】
本出願で用語「透過モード」とは、可視光領域の透過率が２０％以上、２５％以上、３０％以上または４０％以上である状態を意味し得る。
【００１６】
本出願で用語「遮断モード」とは、可視光領域の透過率が３％以下、２％以下または１％以下である状態を意味し得る。
【００１７】
一つの例示において、本出願の光学素子は外部作用によって、可視光領域の透過率が２０％以上である透過モードと可視光領域の透過率が３％以下である遮断モードの間をスイッチングすることができる。
【００１８】
本出願の光学素子の構造を説明する用語において、「Ａ上に位置するまたは存在するＢ」または「Ａ面に位置するまたは存在するＢ」とは、Ａが直接Ｂと接する場合だけでなく、Ａ上に他の任意の層が少なくとも１層以上介在された後、Ｂがその上に位置または存在する場合を意味する。
【００１９】
特に、用語「Ａに隣接して配置されるＢ」とは、ＡとＢが直接接しているかまたはＡとＢの間に一層だけが介在されている状態を意味し得る。
【００２０】
本出願の光学素子は、第１基板と第１偏光層を隣接するように配置することによって、基板、偏光層および液晶ウィンドウ内の基材層間に熱膨張係数および弾性係数の差により発生し得る応力を最小化することができ、最終的に素子の反り現象および液晶層を支持するシーラント（ｓｅａｌａｎｔ）の損傷を防止することができる。
【００２１】
一つの例示において、本出願の光学素子は、１００℃の温度で２４０時間耐熱テスト後の反った距離が３ｍｍ以下であり得る。反った距離が小さいということは、熱による変形が小さいということを意味するので、その下限値は特に制限されず、例えば２．８ｍｍ以下、２．６ｍｍ以下、２．４ｍｍ以下、２．２ｍｍ以下、２．０ｍｍ以下、１．５ｍｍ以下、１ｍｍ以下または０ｍｍであり得る。
【００２２】
前記で用語「反った距離」とは、１４０ｍｍ（横）×９８ｍｍ（縦）×０．２ｍｍ（高さ）の素子の試片を１００℃で２４０時間の間放置した後、長さが最も長い辺の両角から内側方向に変形して入った部分をノギスで測定した値であり得る
【００２３】
光学素子の第１基板は、素子の支持体の役割を遂行するもので、例えば適切な剛性を有するため曲げが少ない特性を有し、また、適切な透明性を有する素材であれば制限なく本出願で利用され得る。
【００２４】
一つの例示において、第１基板はガラス基板；結晶性または非結晶性シリコンフィルム；石英またはＩＴＯフィルムなどの無機系フィルム；またはプラスチック基板などであり得る。
【００２５】
具体的な例示において、プラスチック基板としては、ＴＡＣ（ｔｒｉａｃｅｔｙｌ  ｃｅｌｌｕｌｏｓｅ）；ノルボルネン誘導体などのＣＯＰ（ｃｙｃｌｏ  ｏｌｅｆｉｎ  ｃｏｐｏｌｙｍｅｒ）；ＰＭＭＡ（ｐｏｌｙ（ｍｅｔｈｙｌ  ｍｅｔｈａｃｒｙｌａｔｅ）；ＰＣ（ｐｏｌｙｃａｒｂｏｎａｔｅ）；ＰＥ（ｐｏｌｙｅｔｈｙｌｅｎｅ）；ＰＰ（ｐｏｌｙｐｒｏｐｙｌｅｎｅ）；ＰＶＡ（ｐｏｌｙｖｉｎｙｌ  ａｌｃｏｈｏｌ）；ＤＡＣ（ｄｉａｃｅｔｙｌ  ｃｅｌｌｕｌｏｓｅ）；Ｐａｃ（Ｐｏｌｙａｃｒｙｌａｔｅ）；ＰＥＳ（ｐｏｌｙ  ｅｔｈｅｒ  ｓｕｌｆｏｎｅ）；ＰＥＥＫ（ｐｏｌｙｅｔｈｅｒｅｔｈｅｒｋｅｔｏｎ）；ＰＰＳ（ｐｏｌｙｐｈｅｎｙｌｓｕｌｆｏｎｅ）、ＰＥＩ（ｐｏｌｙｅｔｈｅｒｉｍｉｄｅ）；ＰＥＮ（ｐｏｌｙｅｔｈｙｌｅｎｅｍａｐｈｔｈａｔｌａｔｅ）；ＰＥＴ（ｐｏｌｙｅｔｈｙｌｅｎｅｔｅｒｅｐｈｔａｌａｔｅ）；ＰＩ（ｐｏｌｙｉｍｉｄｅ）；ＰＳＦ（ｐｏｌｙｓｕｌｆｏｎｅ）；ＰＡＲ（ｐｏｌｙａｒｙｌａｔｅ）または非晶質フッ素樹脂などを含むものを利用することができるが、これに制限されるものではない。
【００２６】
第１基板は、例えば熱膨張係数（ＣＴＥ）が４０ｐｐｍ／Ｋ以下、３０ｐｐｍ／Ｋ以下または２０ｐｐｍ／Ｋ以下であり得る。このような熱膨張係数（ＣＴＥ）の範囲内で適切な剛性を維持することができ、液晶ウィンドウおよび偏光層などを積層構造による熱変形を防止することができる。前記熱膨張係数（ＣＴＥ）の下限値は、例えば３ｐｐｍ／Ｋ以上、５ｐｐｍ／Ｋ以上または７ｐｐｍ／Ｋ以上であり得るが、これに制限されるものではない。前記熱膨張係数（ＣＴＥ）値は、例えば０℃で、１００℃の温度区間で１０℃／ｍｉｎの速度で冷却および昇温しながら測定した平均熱膨脹率を線熱膨張係数で算出した値であり得る
【００２７】
第１基板は、例えば弾性係数が２０ＧＰａ以上、３０ＧＰａ以上、４０ＧＰａ以上または５０ＧＰａ以上であり得る。このような弾性係数の範囲内で適切な剛性を維持することができ、液晶ウィンドウおよび偏光層などを積層構造による熱変形を防止することができる。前記弾性係数の上限値は、例えば１５０ＧＰａ以下、１００ＧＰａ以下または８０ＧＰａ以下であり得るが、これに制限されるものではない。前記弾性係数値はＡＳＴＭ  Ｄ８８２により測定した値であり得る。
【００２８】
第１偏光層は前記第１基板と隣接して配置されている。隣接して配置されているとは、前述した通り、他の任意の層が介在されることなく直接第１偏光層と第１基板が接しているかまたは他の任意の１層、例えば後述する粘着剤層または接着剤層を媒介として第１基板と第１偏光層が付着していることを意味し得る。
【００２９】
一つの例示において、第１偏光層は第１基板と直接接しているかまたは粘着剤層または接着剤層を媒介として第１基板に付着されていてもよい。
【００３０】
本出願で用語「偏光層」は、入射光に対し選択的透過および遮断特性、例えば反射または吸収特性を表わす機能性層を意味し得る。偏光層は例えば、複数の方向に振動する入射光からいずれか一方向に振動する光は透過し、残りの方向に振動する光は遮断する機能を有することができる。
【００３１】
前記偏光層の種類は特に制限されず、反射型、吸収型または散乱型偏光層などが例示され得る。
【００３２】
反射型偏光層として、例えば、ＤＢＥＦ（Ｄｕａｌ  Ｂｒｉｇｈｔｎｅｓｓ  Ｅｎｈａｎｃｅｍｅｎｔ  Ｆｉｌｍ）、リオトロピック液晶層（ＬＬＣ層：Ｌｙｏｔｒｏｐｉｃ  Ｌｉｑｕｉｄ  Ｃｒｙｓｔａｌ）またはワイヤーグリッド偏光器（ｗｉｒｅ  ｇｒｉｄ  ｐｏｌａｒｉｚｅｒ）などを使用することができ、吸収型偏光層として、例えば、ＰＶＡ延伸フィルムのような高分子延伸フィルムにヨウ素を染着した偏光子または配向された状態で重合された液晶をホストとし、前記液晶の配向により配列された異方性染料をゲストとするゲスト−ホスト型偏光層を使用できるが、これに制限されるものではない。
【００３３】
第１偏光層は所定の吸収軸を有することができる。
【００３４】
一つの例示において、外部作用がない状態で前記第１偏光層の吸収軸と液晶層の光軸は、例えば０度〜９０度の角度をなすことができる。前記角度範囲内で第１偏光層の吸収軸と液晶層の光軸の角度を調節することによって、可視光領域の光に対する透過度を調節することができる。
【００３５】
本出願で用語「光軸」は、入射光が該当領域を透過する時の遅相軸を意味し得、液晶化合物が棒（ｒｏｄ）の形状である場合には棒の長軸方向を意味し得、液晶化合物が円盤（ｄｉｓｃｏｓｔｉｃ）の形状である場合には円盤面の法線方向にあり得る。
【００３６】
例えば、液晶層内の液晶化合物は水平配向、垂直配向または傾斜配向されていることもあるが、このような液晶化合物の配向状態により前記第１偏光層の吸収軸と液晶層の光軸の角度が変更され得る。
【００３７】
本出願の光学素子は液晶層の種類によって、液晶層のいずれか一面に偏光層が存在する場合だけでなく、対向する２つの偏光層の間に液晶層が存在する構造も含むことができる。
【００３８】
一つの例示において、本出願の光学素子は液晶ウィンドウの第１偏光層が位置する面の反対面に位置する第２偏光層をさらに含むことができる。
【００３９】
前記第２偏光層の吸収軸は、例えば第１偏光層の吸収軸と垂直をなすことができる。本出願で用語「垂直」とは、実質的な垂直を意味するものであって、±５度、±４度、±３度、±２度以内の誤差を含むものと理解することができる。
【００４０】
本出願の光学素子は液晶ウィンドウを含む。また、前記液晶ウィンドウは液晶化合物を有する液晶層を含む。
【００４１】
液晶ウィンドウは外部作用の存在の有無により、その配向が変わる液晶化合物を有する液晶層を含むことによって、光学素子に透過率可変特性を付与する役割を遂行することができる。
【００４２】
液晶層に含まれる液晶化合物は外部作用の存在の有無により、その配向方向が変更され得るものであれば、本出願ではこれを制限なく利用することができる。
【００４３】
一つの例示において、液晶化合物としてはスメクチック（ｓｍｅｃｔｉｃ）液晶化合物、ネマティック（ｎｅｍａｔｉｃ）液晶化合物またはコレステリック（ｃｈｏｌｅｓｔｅｒｉｃ）液晶化合物などを使うことができる。また、外部信号の印加によってその配向方向が変更され得るように、液晶化合物は例えば、重合性基または架橋性基を有さない化合物であり得る。
【００４４】
一つの例示において、液晶化合物としては、ネマティック液晶化合物を使うことができる。前記化合物としては、例えば、下記の数式１を満足するネマティック液晶化合物を使うことができる。
【００４５】
［数式１］
（１．５３−ｂ）＜｛（２ｎｏ２＋ｎｅ２）／３｝０．５＜（１．５３＋ｂ）
【００４６】
数式１で、ｎｏは液晶化合物の正常屈折率（ｏｒｄｉｎａｒｙ  ｒｅｆｒａｃｔｉｖｅ  ｉｎｄｅｘ）、例えばネマティック液晶化合物の短軸方向の屈折率であり、ｎｅは液晶化合物の異常屈折率（ｅｘｔｒａｏｒｄｉｎａｒｙ  ｒｅｆｒａｃｔｉｖｅ  ｉｎｄｅｘ）、例えば、ネマティック液晶化合物の長軸方向の屈折率であり、ｂは０．１＝ｂ＝１を満足する数である。数式１を満足する液晶化合物を選択することによって、電圧が印加されていない状態でも優秀な透明性が確保される液晶セルを製作することができる。数式4でｂは、他の例示では０．１〜０．９、０．１〜０．７、０．１〜０．５または０．１〜０．３であり得る。
【００４７】
液晶化合物はまた異常誘電率（εｅ、ｅｘｔｒａｏｒｄｉｎａｒｙ  ｄｉｅｌｅｃｔｒｉｃ  ａｎｉｓｏｔｒｏｐｙ、長軸方向の誘電率）と正常誘電率（εｏ、ｏｒｄｉｎａｒｙ  ｄｉｅｌｅｃｔｒｉｃ  ａｎｉｓｏｔｒｏｐｙ、短軸方向の誘電率）の差が３以上、３．５以上、４以上、６以上、８以上または１０以上であり得る。このような誘電率を有すると駆動電圧特性が優秀な素子を提供することができる。前記誘電率の差は、その数値が高いほど素子が適切な特性を表わすことができ、その上限は特に制限されない。例えば、液晶化合物としては、異常誘電率（εｅ、ｅｘｔｒａｏｒｄｉｎａｒｙ  ｄｉｅｌｅｃｔｒｉｃ  ａｎｉｓｏｔｒｏｐｙ、長軸方向の誘電率）が６〜５０程度であり、正常誘電率（εｏ、ｏｒｄｉｎａｒｙ  ｄｉｅｌｅｃｔｒｉｃ  ａｎｉｓｏｔｒｏｐｙ、短軸方向の誘電率）が２．５〜７程度である化合物を使うことができる。
【００４８】
液晶層はまた、異方性染料をさらに含むことができる。
【００４９】
本出願で用語「染料」とは、可視光領域、例えば、４００ｎｍ〜７００ｎｍ波長範囲内で少なくとも一部または全体範囲内の光を集中的に吸収および／または変形させることができる物質を意味し得、用語「異方性染料」は前記可視光領域の少なくとも一部または全体範囲で光の異方性吸収が可能な物質を意味し得る。
【００５０】
前記のような異方性染料の使用を通じて光学素子の光透過度を調節することができる。異方性染料は特に制限されないが、例えば黒色染料（ｂｌａｃｋ  ｄｙｅ）またはカラー染料（ｃｏｌｏｒ  ｄｙｅ）を使うことができる。
【００５１】
前記異方性染料は、二色比（ｄｉｃｈｒｏｉｃ  ｒａｔｉｏ）、すなわち異方性染料の長軸方向に平行な偏光の吸収を前記長軸方向に垂直方向に平行な偏光の吸収で割った値が５以上、６以上または７以上である染料を使うことができる。前記染料は可視光領域の波長範囲内、例えば、約３８０ｎｍ〜７００ｎｍまたは約４００ｎｍ〜７００ｎｍの波長範囲内で少なくとも一部の波長またはいずれか一つの波長で前記二色比を満足することができる。前記二色比の上限は、例えば２０以下、１８以下、１６以下または１４以下程度であり得る。異方性染料の種類は特に制限されず、例えば、前記のような特性を有しつつ、液晶化合物の配向により配向できる特性を有するものと公知されたすべての種類の染料を使うことができる。
【００５２】
前記異方性染料を液晶層内に含ませる場合、素子内に 前述した第２偏光層を追加で含まなくてもよく、光学素子の薄型化を図ることができる。
【００５３】
すなわち、光学素子内に液晶化合物および異方性染料を含ませる場合、前記液晶層内に存在する液晶化合物および異方性染料の配向を調節することによって、前記異方性染料の配列方向と平行な方向の偏光および垂直方向の偏光に対する非等方性光吸収を調節することができる。
【００５４】
例えば、液晶層内の液晶化合物および／または異方性染料の配向は外部信号の印加によって配向が調節され得、これによって、前記液晶層は外部信号の印加の有無により非等方性光吸収を調節することができる。このような特性を有する液晶層をいわゆる能動型偏光子（Ａｃｔｉｖｅ  Ｐｏｌａｒｉｚｅｒ）と呼称することができ、前述した通り、外部作用の存在下で、前記偏光層の透過軸および／または吸収軸との関係を調節することによって光学素子の全体透過度を調節することができる。
【００５５】
このような異方性染料は、例えば液晶化合物１００重量部対比１〜１０重量部または１〜５重量部内の比率で液晶層に含まれ得る。
【００５６】
液晶化合物は液晶層内に一定の配向を有して含まれ得る。
【００５７】
一つの例示において、液晶化合物は外部作用がない状態で水平配向、垂直配向、または傾斜配向されていることがある。
【００５８】
本出願で用語「水平配向」は、液晶層の光軸が液晶層の平面に対して約０度〜１５度、約０度〜１０度、約０度〜５度範囲内の傾斜角を有する場合を意味し得る。
【００５９】
本出願で用語「垂直配向」は、液晶層の光軸が液晶層の平面に対して約９０度〜８５度の傾斜角を有する場合を意味し得る。
【００６０】
本出願で用語「傾斜配向」は、液晶層の光軸が液晶層の平面に対して水平配向または垂直配向以外の傾斜角を有する場合を意味し得、例えば液晶層の光軸が液晶層の平面に対して約１５度超過〜８５度未満の傾斜角を有する場合を意味し得る。
【００６１】
このような液晶化合物の配向条件は、液晶ウィンドウの駆動モードおよび液晶化合物の誘電率特性などを考慮して適切に調節され得る。
【００６２】
液晶層は所定の面方向位相差（Ｒｉｎ）および厚み方向位相差（Ｒｔｈ）を有することができる。
【００６３】
一つの例示において、液晶層内の液晶化合物が水平配向されている状態で液晶層の面方向位相差（Ｒｉｎ）は、例えば、１０ｎｍ以上、２０ｎｍ以上、３０ｎｍ以上、４０ｎｍ以上、５０ｎｍ以上、６０ｎｍ以上、７０ｎｍ以上、８０ｎｍ以上、９０ｎｍ以上、１００ｎｍ以上、１１０ｎｍ以上、１２０ｎｍ以上、１３０ｎｍ以上または１４０ｎｍ以上であり得る。また、外部作用がない状態で前記液晶層の面方向の位相差の上限は、３００ｎｍ以下、２９０ｎｍ以下、２８０ｎｍ以下、２７０ｎｍ以下、２６０ｎｍ以下、２５０ｎｍ以下、２４０ｎｍ以下、２３０ｎｍ以下、２２０ｎｍ以下、２１０ｎｍ以下、２００ｎｍ以下、１９０ｎｍ以下、１８０ｎｍ以下、１７０ｎｍ以下または１６０ｎｍ以下であり得る。
【００６４】
また、外部作用が存在して、液晶化合物が垂直配向されている状態で前記液晶層の厚み方向位相差（Ｒｔｈ）は、例えば、１０ｎｍ以上、２０ｎｍ以上、３０ｎｍ以上、４０ｎｍ以上、５０ｎｍ以上、６０ｎｍ以上、７０ｎｍ以上、８０ｎｍ以上、９０ｎｍ以上、１００ｎｍ以上、１１０ｎｍ以上、１２０ｎｍ以上、１３０ｎｍ以上または１４０ｎｍ以上となり得る。また、外部作用が存在する場合、液晶層の厚み方向の位相差の上限は、３００ｎｍ以下、２９０ｎｍ以下、２８０ｎｍ以下、２７０ｎｍ以下、２６０ｎｍ以下、２５０ｎｍ以下、２４０ｎｍ以下、２３０ｎｍ以下、２２０ｎｍ以下、２１０ｎｍ以下、２００ｎｍ以下、１９０ｎｍ以下、１８０ｎｍ以下、１７０ｎｍ以下または１６０ｎｍ以下程度となり得る。
【００６５】
本出願で用語「面方向位相差（Ｒｉｎ）」は、下記の一般式１で計算される数値であり、用語「厚み方向位相差（Ｒｔｈ）」は下記の一般式２で計算される数値である。
【００６６】
［一般式１］
Ｒｉｎ＝（ｎｘ−ｎｙ）×ｄ
【００６７】
［一般式２］
Ｒｔｈ＝（ｎｚ−ｎｙ）×ｄ
【００６８】
一般式１および２で、符号ｎｘ、ｎｙ、ｎｚおよびｄはそれぞれ液晶層の面内遅相軸方向の屈折率、面内進相軸方向の屈折率、厚み方向の屈折率および厚さを意味する。前記各屈折率は例えば、５５０ｎｍ波長の光に対して測定された屈折率であり得る。
【００６９】
液晶化合物の配向により、光学素子の透過回る調節され得る。
【００７０】
液晶ウィンドウは例えば、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＴＮ（Ｔｗｉｓｔｅｄ  Ｎｅｍａｔｉｃ）モードまたはＳＴＮ（Ｓｕｐｅｒ  Ｔｗｉｓｔｅｄ  Ｎｅｍａｔｉｃ）モードで駆動され得るがこれに制限されず、このような液晶ウィンドウの駆動モードによって液晶層内の液晶化合物の整列特性が変わり得る。
【００７１】
一つの例示において、液晶化合物は第１偏光板の吸収軸といずれか一つの角度をなすように配向された状態で存在するか、第１偏光板の吸収軸と水平または垂直をなすように配向された状態で存在するかまたはツイステッド配向された状態で存在することができる。
【００７２】
本出願で「ツイステッド配向された状態」は液晶層の光軸が液晶層の平面に対して、約０度〜１５度、約０度〜１０度、約０度〜５度範囲内の傾斜角を有して水平配向されているが、液晶層に含まれている隣り合う液晶化合物の長軸方向の角度は少しずつ変わってねじれて配列されている状態を意味し得る。
【００７３】
前述した通り、液晶層内の液晶化合物は外部作用の印加によって整列特性が変更され得る。
【００７４】
一つの例示において、外部作用がない状態で、液晶層が水平配向である場合、外部作用の印加によって垂直配向状態にスイッチングすることによって透過度を高めることができる。
【００７５】
他の例示において、外部作用がない状態で、液晶層が垂直配向である場合、外部作用の印加によって水平配向状態にスイッチングすることによって透過度を減少させることができる。また、初期垂直配向状態から水平配向状態にスイッチングするにおいて、液晶化合物の配向方向を決定するために一定方向のプレチルト（Ｐｒｅ  Ｔｉｌｔ）が必要な場合もある。前記において、プレチルトを付与する方式は特に制限されず、例えば所望のプレチルトを付与できるように適切な配向膜を配置することによって可能である。
【００７６】
また、前記で液晶層が異方性染料をさらに含み、液晶化合物が垂直配向された状態では、異方性染料の整列方向が下部に存在する偏光層の平面に対して垂直をなすため、偏光層を透過した光が液晶層の異方性染料に吸収されずに透過することができ、これを通じて光学素子の透過度を増加させることができる。反面、液晶層の液晶化合物が水平配向された状態では、異方性染料の整列方向が下部に存在する偏光層の平面に対して平行をなしているため、液晶層の光軸が偏光層の吸収軸に対して所定の角度を有するように配置する場合、偏光層を透過した光の一部を異方性染料に吸収させることができ、これを通じて光学素子の透過度を減少させることができる。
【００７７】
一つの例示において、光学素子は外部作用が存在する状態で可視光領域の透過率が２０％以上である透過モードが具現され、外部作用が存在しない状態で可視光領域の透過率が３％以下である遮断モードが具現され得る。
【００７８】
液晶ウィンドウがＴＮモードまたはＳＴＮモードで駆動する場合、液晶層はキラル剤（ｃｈｉｒａｌ  ａｇｅｎｔ）をさらに含むことができる。キラル剤は前記液晶化合物および／または異方性染料の分子配列が螺旋構造を有するように誘導することができる。前記キラル剤としては、液晶性、例えば、ネマティック規則性を損傷させることなく目的とする螺旋構造を誘発できるものであれば、特に制限されずに使うことができる。液晶に螺旋構造を誘発するためのキラル剤は分子構造のうちにキラリティー（ｃｈｉｒａｌｉｔｙ）を少なくとも含む必要がある。キラル剤としては、例えば、１個または２個以上の非対称炭素（ａｓｙｍｍｅｔｒｉｃ  ｃａｒｂｏｎ）を有する化合物、キラルアミンまたはキラルスルホキシドなどのヘテロ原子上に非対称点（ａｓｙｍｍｅｔｒｉｃ  ｐｏｉｎｔ）がある化合物またはクムレン（ｃｕｍｕｌｅｎｅ）またはビナフトール（ｂｉｎａｐｈｔｈｏｌ）などの軸不斉を有する光学活性である部位（ａｘｉａｌｌｙ  ａｓｙｍｍｅｔｒｉｃ  ｏｐｔｉｃａｌｌｙ  ａｃｔｉｖｅ  ｓｉｔｅ）を有する化合物が例示され得る。キラル剤は例えば、分子量が１，５００以下の低分子化合物であり得る。キラル剤としては、市販のキラルネマティック液晶、例えば、Ｍｅｒｃｋ社から市販されるキラルドーパント液晶Ｓ−８１１またはＢＡＳＦ社のＬＣ７５６などを使うこともできる。
【００７９】
液晶層の厚さは、例えば５〜３０μｍの範囲内にあり得る。このような厚さ範囲内で適切な透過度の調節が可能であり、また、熱変形による反り現象およびそれにともなう液晶層の損傷などを防止することができる。
【００８０】
前記のような液晶層は、例えば前述した液晶化合物および／または異方性染料とその他の添加剤を含む組成物を、互いに離隔して配置されている基板上に側面を封止した状態でスクイージングする方式を利用するかまたは任意の基材上に組成物をコートした後、剥離したフィルムを基材層とラミネートする方式を利用するか、基材層上に直接組成物をコートした後、硬化させて形成するなど、公知の液晶層形成方式によって製造され得る。
【００８１】
液晶ウィンドウは液晶層と隣接するように配置されている配向膜をさらに含むことができる。前記配向膜は、液晶化合物や追加で含まれ得る異方性染料の整列状態を調節するために採択された構成であり、前記目的を達成できるほどの配置状態、例えば液晶層の両面に配向膜が直接接している状態で液晶ウィンドウ内に含まれ得る。
【００８２】
配向膜としては、特に制限なく公知の垂直、水平または傾斜配向膜を使うことができる。このような配向膜は、ラビング配向膜のように接触式配向膜であるか、あるいは光配向性化合物を含んで、例えば直線偏光の照射のような非接触式方式によって配向特性を表わすことができる光配向膜などの公知された配向膜を使うことができる。
【００８３】
すなわち、前記配向膜は公知のラビング工程を通じて配向されたラビング配向膜であるか、配向膜を形成する組成物を塗布した後、光または熱を照射して配向性を付与した光硬化型配向膜または熱硬化型配向膜であり得る。
【００８４】
ラビング配向膜はポリイミドまたはポリビニルアルコールなどの樹脂をラビング布などを利用して所定の圧力および回数でラビングする工程によって形成され得る。
【００８５】
光配向膜は、例えば光配向性化合物を含むことができる。
【００８６】
本出願で用語「光配向性化合物」は、光の照射などを通して所定方向に整列（ｏｒｉｅｎｔａｔｉｏｎａｌｌｙ  ｏｒｄｅｒｅｄ）され、前記整列した状態で異方性相互作用（ａｎｉｓｏｔｒｏｐｉｃ  ｉｎｔｅｒａｃｔｉｏｎ）などの相互作用を通じて隣接する液晶化合物を所定方向に配向させることができる化合物を意味し得る。
【００８７】
光配向膜で光配向性化合物は方向性を有するように整列した状態で存在することができる。光配向性化合物は、単分子化合物、単量体性化合物、オリゴマー性化合物または高分子性化合物であり得る。また、光配向性化合物は、光感応性残基（ｐｈｏｔｏｓｅｎｓｉｔｉｖｅ  ｍｏｉｅｔｙ）を含む化合物であり得る。
【００８８】
具体的に光配向性化合物は、トランス−シス光異性化（ｔｒａｎｓ−ｃｉｓ  ｐｈｏｔｏｉｓｏｍｅｒｉｚａｔｉｏｎ）により整列する化合物；鎖切断（ｃｈａｉｎ  ｓｃｉｓｓｉｏｎ）または光酸化（ｐｈｏｔｏ−ｏｘｉｄａｔｉｏｎ）のような光分解（ｐｈｏｔｏ−ｄｅｓｔｒｕｃｔｉｏｎ）によって整列する化合物；［２＋２］添加環化（［２＋２］  ｃｙｃｌｏａｄｄｉｔｉｏｎ）、［４＋４］添加環化または光二量化（ｐｈｏｔｏｄｉｍｅｒｉｚａｔｉｏｎ）のような光架橋または光重合によって整列する化合物；光フリース転位（ｐｈｏｔｏ−Ｆｒｉｅｓ  ｒｅａｒｒａｎｇｅｍｅｎｔ）により整列する化合物；または開環／閉環（ｒｉｎｇ  ｏｐｅｎｉｎｇ／ｃｌｏｓｕｒｅ）反応によって整列する化合物；などを使うことができる。
【００８９】
前記トランス−シス光異性化によって整列する化合物としては、例えば、スルホン化ジアゾ染料（ｓｕｌｆｏｎａｔｅｄ  ｄｉａｚｏ  ｄｙｅ）またはアゾ高分子（ａｚｏ  ｐｏｌｙｍｅｒ）などのアゾ化合物やスチルベン化合物（ｓｔｉｌｂｅｎｅｓ）などが例示され得る。
【００９０】
前記光分解によって整列する化合物としては、シクロブタンテトラカルボン酸二無水物（ｃｙｃｌｏｂｕｔａｎｅ−１、２、３、４−ｔｅｔｒａｃａｒｂｏｘｙｌｉｃ  ｄｉａｎｈｙｄｒｉｄｅ）；芳香族ポリシランまたはポリエステル；ポリスチレン；またはポリイミド；などが例示され得る。
【００９１】
前記光架橋または光重合によって整列する化合物としては、シンナメート（ｃｉｎｎａｍａｔｅ）化合物、クマリン（ｃｏｕｍａｒｉｎ）化合物、シンナムアミド（ｃｉｎｎａｍａｍｉｄｅ）化合物、テトラヒドロフタルイミド（ｔｅｔｒａｈｙｄｒｏｐｈｔｈａｌｉｍｉｄｅ）化合物、マレイミド（ｍａｌｅｉｍｉｄｅ）化合物、ベンゾフェノン化合物、ジフェニルアセチレン（ｄｉｐｈｅｎｙｌａｃｅｔｙｌｅｎｅ）化合物、光感応性残基としてカルコニル（ｃｈａｌｃｏｎｙｌ）残基を有する化合物（以下、カルコン化合物）またはアントラセニル（ａｎｔｈｒａｃｅｎｙｌ）残基を有する化合物（以下、アントラセニル化合物）などが例示され得る。
【００９２】
光配向性化合物は、単分子化合物、単量体性化合物、オリゴマー性化合物または高分子性化合物であるか、前記光配向性化合物と高分子のブレンド（ｂｌｅｎｄ）の形態であり得る。前記でオリゴマー性または高分子性化合物は、前述した光配向性化合物から誘導された残基または前述した光感応性残基を主鎖内または側鎖に有することができる。
【００９３】
光配向性化合物から誘導された残基または光感応性残基を有するか、前記光配向性化合物と混合され得る高分子としては、ポリノルボルネン、ポリオレフィン、ポリアリレート、ポリアクリレート、ポリ（メタ）アクリレート、ポリイミド、ポリアミック酸（ｐｏｌｙ（ａｍｉｃ  ａｃｉｄ））、ポリマレインイミド、ポリアクリルアミド、ポリメタクリルアミド、ポリビニルエーテル、ポリビニルエステル、ポリスチレン、ポリシロキサン、ポリアクリルニトリルまたはポリメタクリルニトリルなどが例示され得るがこれに制限されるものではない。
【００９４】
配向性化合物に含まれ得る高分子としては、代表的にはポリノルボルネンシンナメート、ポリノルボルネンアルコキシシンナメート、ポリノルボルネンアリーロイルオキシシンナメート、ポリノルボルネンフッ素化シンナメート、塩素化シンナメートまたはポリノルボルネンジシンナメートなどが例示され得るが、これに制限されるものではない。
【００９５】
前記光配向膜は例えば、前記光配向性化合物に光開始剤などの必要な添加剤を配合してコーティングした後、所望の方向の偏光紫外線などを照射して形成することができる。
【００９６】
本出願の液晶ウィンドウに含まれる配向膜はまた、前述したラビング配向膜または光配向膜を形成する工程を組み合わせて形成されるものであり得るが、これに制限されるものではない。
【００９７】
液晶ウィンドウは液晶層に外部作用、例えば外部電界を印加することができるようにする電極層をさらに含むことができる。
【００９８】
電極層は、例えば可視光領域で高い光透過率を有することができる。
【００９９】
一つの例示において、電極層は可視光領域、例えば、約４００ｎｍ〜７００ｎｍ範囲内のいずれか一つの波長または５５０ｎｍ波長の光に対する透過率が８０％以上、８５％以上または９０％以上であり得る。
【０１００】
電極層は、また、赤外線領域で低い光透過率を有するため、熱を遮断する効果があるだけでなく、高い電気伝導度および低い面抵抗値を有することができる。
【０１０１】
一つの例示において、電極層は赤外線領域、例えば、約７００ｎｍ〜１０００ｎｍ範囲内のいずれか一つの波長または７８０ｎｍ以上の光に対する透過率が７０％以下、６５％以下または６０％以下であり得る。前記数値範囲を満足する電極層は赤外線領域の熱を遮断することができるため、例えば、エネルギー節減が可能である。電極層の赤外線領域の光透過率の下限値は特に制限されないが、例えば、下限値が０％以上または５％以上であり得る。
【０１０２】
電極層は面抵抗値が２０Ω／□以下、１５Ω／□以下または１０Ω／□以下であり得、下限値は特に制限されないが、０．１Ω／□以上であり得る。前記数値範囲の面抵抗値を有する電極層が光学素子に適用される場合、消費電力を最小化することができるため、光学素子の効率を向上できる長所がある。
【０１０３】
電極層の素材は前記光透過率および面抵抗値を有し、液晶化合物の配向を変更できるようにする適切な外部作用を印加できるものであれば、公知のものを制限なく利用できる。
【０１０４】
例えば、電極層は金属酸化物；金属ワイヤー；金属ナノチューブ；金属メッシュ；炭素ナノチューブ；グラフィン；または伝導性ポリマーやこれらの複合材料などを利用することができる。
【０１０５】
一つの例示において、電極層は、アンチモン（Ｓｂ）、バリウム（Ｂａ）、ガリウム（Ｇａ）、ゲルマニウム（Ｇｅ）、ハフニウム（Ｈｆ）、インジウム（Ｉｎ）、ランタン（Ｌａ）、マグネシウム（Ｍｇ）、セレン（Ｓｅ）、アルミニウム（Ａｌ）、ケイ素（Ｓｉ）、タンタル（Ｔａ）、チタニウム（Ｔｉ）、バナジウム（Ｖ）、イットリウム（Ｙ）、亜鉛（Ｚｎ）およびジルコニウム（Ｚｒ）からなる群から選択される１種以上の金属を含む金属酸化物を含むことができる。
【０１０６】
電極層の厚さは本出願の目的を損傷させない範囲内で適切に選択され得る。例えば、可視光領域で高い光透過率、赤外線領域で低い光透過率、優秀な電気伝導度および低い抵抗特性を表わすために、電極層の厚さは５０ｎｍ〜３００ｎｍまたは７０ｎｍ〜２００ｎｍ範囲内に調節され得る。
【０１０７】
電極層は前述した素材を含む断層構造であるかまたは積層構造であり得、積層構造の場合、各層を構成する素材は同一であるかまたは異なり得る。
【０１０８】
本出願の液晶ウィンドウは液晶層の両側に位置するシーラント（Ｓｅａｌａｎｔ）をさらに含むことができる。このようなシーラント（Ｓｅａｌａｎｔ）は図２に図示された通り、液晶層の側面に位置し、液晶層の間隔を維持するとともに液晶層内の液晶化合物を密封（ｓｅａｌｉｎｇ）する役割を遂行することができる。
【０１０９】
一つの例示において、前記シーラント（Ｓｅａｌａｎｔ）はポリマー層であり得る。このようなポリマー層は、例えば熱硬化、ＵＶ硬化または熱硬化とＵＶ硬化がすべて可能なタイプであり得る。
【０１１０】
一つの例示において、シーラント（Ｓｅａｌａｎｔ）は（メタ）アクリル酸エステルの重合単位を含むアクリル系ポリマー層であり得る。
【０１１１】
前記（メタ）アクリル酸エステルは、メタクリル酸またはアクリル酸やその誘導体を意味するものであって、具体的な前記（メタ）アクリル酸エステルとしては、炭素数が１〜１４であるアルキル基を有するアルキル（メタ）アクリレートであり得、その例としてはメチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、イソブチル（メタ）アクリレート、２−エチルヘキシル（メタ）アクリレート、２−エチルブチル（メタ）アクリレート、ペンチル（メタ）アクリレート、ヘキシル（メタ）アクリレート、ｎ−オクチル（メタ）アクリレート、ジシル（メタ）アクリレート、ドデシル（メタ）アクリレート、トリデシル（メタ）アクリレート、オクタデシル（メタ）アクリレート、イソオクチル（メタ）アクリレート、イソノニル（メタ）アクリレートまたはテトラデシル（メタ）アクリレートなどが例示され得るが、これに制限されるものではない。
【０１１２】
また、前記アクリル系ポリマー層にはその他の架橋性官能基を有する単量体の重合単位をさらに含むことができる。前記架橋性官能基を有する単量体は例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレートまたは８−ヒドロキシオクチル（メタ）アクリレートのようなヒドロキシアルキル（メタ）アクリレート、２−ヒドロキシポリエチレングリコール（メタ）アクリレートまたは２−ヒドロキシポリプロピレングリコール（メタ）アクリレートのようなヒドロキシ基を有する単量体；または（メタ）アクリル酸、２−（メタ）アクリロイルオキシ酢酸、３−（メタ）アクリロイルオキシプロピオン酸、４−（メタ）アクリロイルオキシブチル酸、アクリル酸二量体、イタコン酸、マレイン酸またはマレイン酸無水物のようなカルボキシ基を有する単量体などが例示され得るがこれに制限されるものではない。
【０１１３】
シーラント（Ｓｅａｌａｎｔ）の厚さは、例えば５〜３０μｍの範囲内にあり得、このような範囲内で液晶層の間隔を適切に維持させることができ、また、液晶層を密封する役割を遂行することができる。
【０１１４】
一つの例示において、シーラント（Ｓｅａｌａｎｔ）は３ｍｍ〜１５ｍｍの幅を有することができるがこれに制限されず、シーラント（Ｓｅａｌａｎｔ）の導入目的および液晶層の長さにより前記数値は変更され得る。
【０１１５】
前記シーラント（Ｓｅａｌａｎｔ）は、例えば液晶ウィンドウ面の面積対比３０％以下、２０％以下、１０％以下または１％以下の面積を有することができる。前記面積は、シーラント（Ｓｅａｌａｎｔ）が配向膜などに接している面の比率を意味する。このような面積範囲内で、液晶層の間隔を維持する役割および液晶層を密封する役割を遂行することができ、また、液晶層内の液晶化合物の透過率可変特性を阻害しないことができる。
【０１１６】
前記シーラント（Ｓｅａｌａｎｔ）には、前述したポリマー以外に透過率可変特性や、剛性を調節するために、適切な添加剤をさらに含むことができる。例えば、シーラント（Ｓｅａｌａｎｔ）は透過率可変特性や剛性などを調節するために、公知の無機粒子や無機顔料などを適正量さらに含むことができる。
【０１１７】
本出願の光学素子に含まれる液晶ウィンドウは、スペーサーをさらに含むことができる。前記スペーサーは液晶層の上部および下部に存在する層の間隔を維持できるように形成されたものであり得る。前記スペーサーは、例えば液晶層の液晶化合物が存在しない領域に存在することができる。
【０１１８】
スペーサーは例えば、液晶層に隣接して存在する上部および下部層のうちいずれか一つの層上に形成されており、粘着剤または接着剤によって他の一つの層に付着した状態であるか、直接液晶層に隣接する二層間に存在することができる。
【０１１９】
本出願の光学素子に適用されるスペーサーは、外部作用がない状態でも低いヘイズを維持できるようにする適切な色相および大きさを有するものであり得る。
【０１２０】
スペーサーの構造は、例えばコラム形状やボール形状であり得る。
【０１２１】
一つの例示において、スペーサーがコラム形状の場合、その形および個数とスペーサーの間の間隔や基板上の位置などは、本出願の目的を達成できる程度の範囲内でこの技術分野の通常の知識を有した人が自由に設計変更することができる。
【０１２２】
例えば、コラム形状のスペーサーは３個〜６個のメインスペーサーおよび各メインスペーサーは２個〜４個のサブスペーサーを含むことができる。
【０１２３】
具体的な例示として、コラム形状のスペーサーは例えば、６個のメインスペーサーを含むことができ、各メインスペーサーは４個のサブスペーサーを含むことができるがこれに制限されるものではない。
【０１２４】
コラム形状のスペーサーの間の間隔も特に制限されず、例えばスペーサーは２０μｍ〜５，０００μｍまたは５０μｍ〜１，０００μｍの範囲内の間隔をおいて配置され得る。
【０１２５】
一つの例示において、コラム形状のスペーサーは硬化性樹脂を含むことができる。硬化性樹脂の種類は特に制限されず、例えば熱硬化性樹脂または光硬化性樹脂、例えば紫外線硬化性樹脂を使うことができる。
【０１２６】
熱硬化性樹脂としては、例えばシリコン樹脂、ケイ素樹脂、フラン樹脂、ポリウレタン樹脂、エポキシ樹脂、アミノ樹脂、フェノール樹脂、ヨウ素樹脂、ポリエステル樹脂またはメラミン樹脂などを使用できるがこれに制限されるものではない。
【０１２７】
紫外線硬化性樹脂としては、代表的にアクリル重合体、例えば、ポリエステルアクリレート重合体、ポリスチレンアクリレート重合体、エポキシアクリレート重合体、ポリウレタンアクリレート重合体またはポリブタジエンアクリレート重合体、シリコンアクリレート重合体またはアルキルアクリレート重合体などを使用できるがこれに制限されるものではない。
【０１２８】
他の例示において、コラム形状のスペーサーは高分子ネットワークおよび液晶化合物を含むことができる。具体的にコラム形状のスペーサーは、高分子ネットワークおよび液晶化合物を含む組成物の層をインプリンティングして形成することができるが、これに制限されるものではない。前記コラム形状のスペーサーに含まれる高分子ネットワークおよび液晶化合物は前述した高分子ネットワークおよび液晶層の種類を制限なく利用することができる。
【０１２９】
このような、コラム形状のスペーサーは、例えば液晶層に隣接するいずれか一つの層上に形成されており、粘着剤または接着剤を媒介として液晶層に隣接する他の層に付着している固着タイプであり得る。
【０１３０】
また、スペーサーがボール形状の場合、ガラス繊維、プラスチックまたはシリカなどを含むことができ、このようなボール形状のスペーサーは、例えば液晶層と隣接する二層間に直接介在される未固着タイプであり得る。
【０１３１】
具体的な例示において、スペーサーはブラックスペーサーであり得る。すなわち、本出願に係る光学素子は外部作用の存在の有無により透過率が可変する特性を有するスマートウィンドウを含んでいる。ただし、このようなスマートウィンドウを含む光学素子で外部作用が存在しない時、スペーサーによって初期ヘイズ特性が低減される問題がある可能性がある。しかし、光学素子にブラックスペーサーを導入する場合、外部作用の印加の有無にかかわらず低いヘイズ値を維持することができる。ブラックスペーサーは、前述した通り、コラム形状であるかまたはボール形状であり得、本出願では前記ブラックスペーサーの色相がブラック系列であればその具体的な形状は特に制限がない。
【０１３２】
一つの例示において、本出願の光学素子は外部作用がない状態で、ヘイズが１０％以下、９％以下、８％以下または７％以下であり得る。前記ヘイズの上限値は特に制限されないが、例えば１％以上または２％以上であり得る。前記ヘイズは、例えば５５０ｎｍの波長の光において、ヘイズメーター（ＮＤＨ  ５０００ＳＰ）を利用して測定された値であり得る
【０１３３】
本出願の液晶ウィンドウはまた、液晶層のいずれか一面または両面に位置する基材層をさらに含むことができる。
【０１３４】
一つの例示において、基材層は液晶層のいずれか一面にのみ位置することができる。
【０１３５】
具体的に、図２に図示された通り、本出願の光学素子１０００は液晶層３０１、前記液晶層３０１の両面に順次配置されている配向膜３０２ａ、３０２ｂおよび電極層３０３ａ、３０３ｂを含み、液晶層３０１の第１偏光層２００が位置する面の反対面に存在する基材層３０５ｂを含む構造を有することができる。この場合、第１偏光層２００は液晶ウィンドウ３００と直接接していることができる。本出願で用語「Ａと直接接するＢ」とは、ＡとＢの間にいかなる層や構成も介在しない状態を意味する。
【０１３６】
また、図２を詳察すると、本出願の光学素子１０００の液晶ウィンドウ３００が一つの基材層３０５ｂを含む構造の場合、第１偏光層２００の液晶ウィンドウ３００と接している面の反対面は粘着剤層または接着剤層４００を媒介として第１基板１００ａに付着していることができる。
【０１３７】
図２に図示された通り、第１偏光層が液晶ウィンドウと直接接する構造、具体的に基材層が液晶層の第１偏光層が位置する面の反対面にのみ位置する構造を有する場合、基板、偏光層および基材層間に熱膨張係数（ＣＴＥ）および弾性係数差による素子の反り現象などを防止することができ、目的とする光学素子の反った距離を達成することができる。
【０１３８】
他の例示で、基材層は液晶層の両面に位置することができる。
【０１３９】
具体的に、図３に図示された通り、本出願の光学素子１０００は液晶層３０１、前記液晶層３０１の両面に順次配置されている配向膜３０２ａ、３０２ｂ、電極層３０３ａ、３０３ｂおよび基材層３０５ａ、３０５ｂを含む構造を有することができる。この場合、第１偏光層２００は粘着剤層または接着剤層４００を媒介として液晶ウィンドウ３００に付着していることができ、第１偏光層２００の液晶ウィンドウ３００と接している面の反対面は粘着剤層または接着剤層４００を媒介として第１基板１００ａに付着していることができる。
【０１４０】
前記液晶ウィンドウに含まれる基材層は所定の弾性係数および熱膨張係数（ＣＴＥ）を有するものであり得る。
【０１４１】
一つの例示において、基材層は熱膨張係数（ＣＴＥ）が５０ｐｐｍ／Ｋ以上、６０ｐｐｍ／Ｋ以上、７０ｐｐｍ／Ｋ以上または８０ｐｐｍ／Ｋ以上であり得る。このような熱膨張係数（ＣＴＥ）の範囲内で適切な剛性を維持することができ、液晶ウィンドウおよび偏光層などを積層構造による熱変形を防止することができる。前記熱膨張係数（ＣＴＥ）の上限値は、例えば３００ｐｐｍ／Ｋ以下または２００ｐｐｍ／Ｋ以下であり得るがこれに制限されるものではない。前記熱膨張係数（ＣＴＥ）値は、例えば０℃において、１００℃の温度区間で１０℃／ｍｉｎの速度で冷却および昇温しながら測定した平均熱膨脹率を線熱膨張係数で算出した値であり得る
【０１４２】
基材層は、例えば弾性係数が５ＧＰａ以下、４ＧＰａ以下、または３ＧＰａ以下であり得る。このような弾性係数の範囲内で適切な剛性を維持することができ、液晶ウィンドウおよび偏光層などを積層構造による熱変形を防止することができる。前記弾性係数の下限値は、例えば０．５ＧＰａ以上であり得るが、これに制限されるものではない。前記弾性係数値はＡＳＴＭ  Ｄ８８２により測定した値を意味し得る。
【０１４３】
基材層は、例えば５％以下、または３％以下のヘイズを有する透明基材フィルムであることが好ましい。
【０１４４】
基材層はまた、５５０ｎｍでの屈折率が１．５〜２．０、または１．５〜１．７の間の値を有することが好ましい。
【０１４５】
基材層の厚さは、例えば３０〜２００μｍ、好ましくは、４０〜１５０μｍであることが好ましい。
【０１４６】
基材層のガラス転移温度は、例えば１００℃〜３００℃、好ましくは、１００℃〜１５０℃の範囲内にあり得る。
【０１４７】
基材層の素材は、前述した条件を満足するものであれば制限はないが、例えばポリエチレンまたはポリプロピレンなどのポリオレフィン；ポリエチレンテレフタレート、ポリエチレンナフタレートなどのポリエステル；トリアセチルセルロース、ジアセチルセルロース、プロピオニルセルロース、ブチルセルロースまたはアセチルセルロースなどのセルロース；６−ナイロンまたは６，６−ナイロンなどのポリアミド；ポリメチルメタクリレ−トなどのアクリルポリマー；ポリスチレン、ポリ塩化ビニル、ポリイミド、ポリビニルアルコール、ポリカーボネートまたはエチレンビニルアルコールなどの有機高分子で形成された高分子フィルムであるかまたはガラス基板であり得る。
【０１４８】
基材層は前記１種または２種以上の混合物または重合体で形成されたものであり得、複数の層を積層させた構造のものである場合もある。
【０１４９】
基材層は表面が改質されたものであり得る。前記表面改質は電極層との接着力などを確保するための目的で実施するものであって、化学的処理、コロナ放電処理、機械的処理、紫外線（ＵＶ）処理、活性プラズマ処理またはグロー放電処理などの処理方式を採択することができるが、これに制限されるものではない。
【０１５０】
前記のような基材層は、例えば、前述した素材を公知の混合器（ｅｘ．オムニミキサーなど）でブレンディングし、収得された混合物を公知の混合器（ｅｘ．単軸押出機、２軸押出機などの押出機または加圧ニーダーなど）で押出、混合した後、公知のフィルム成形法（ｅｘ．溶液キャスティング法、溶融押出法、カレンダー法、圧縮成形法など）で製造することができ、特に溶液キャスティング法または溶融押出法などで製造することが好ましい。
【０１５１】
このような、基材層は液晶層の一面または両面に位置することができる。
【０１５２】
液晶ウィンドウに基材層が液晶層の一面にのみ位置する場合、前述した通り、第１偏光層は液晶ウィンドウに直接接する構造を有することができ、これを通じて光学素子の優秀な耐久性を達成することができる。この時、第１偏光層の液晶ウィンドウと接する面の反対面は粘着剤層または接着剤層を媒介として第１基板と付着していることができる。
【０１５３】
前記第１偏光層と第１基板の間に介在される粘着剤層または接着剤層は、例えばアクリル系；エポキシ系；ウレタン系；またはゴム系；粘着剤または接着剤などの公知の粘着剤または接着剤を制限なく利用することができる。
【０１５４】
例えば、粘着剤層または接着剤層は下記の一般式３で表示されるゲル含量（％）が３０〜９５％の範囲内にあり得る。
【０１５５】
［一般式３］
ゲル含量（％）＝Ｂ／Ａ×１００
【０１５６】
前記一般式３で、Ａは粘着剤層または接着剤層の質量を表わし、Ｂは常温でエチルアセテートで７２時間沈積させた後、前記粘着剤層または粘着剤層の不溶解分の乾燥質量を表わす。前記ゲル含量が３０％未満であると、高温および／または高温高湿条件下で耐久信頼性が低下する恐れがあり、９５％を超過すると、粘着剤層または接着剤層の応力緩和特性が低下する恐れがある。
【０１５７】
粘着剤層または接着剤層は、例えば１０μｍ〜１００μｍ範囲内の厚さを有することができる。このような厚さ範囲内で目的とする粘着または接着特性を発揮するとともに、優秀な機械的特性を達成することができる。
【０１５８】
粘着剤層は、例えば２５℃で動粘度が１０，０００ｃＳｔ〜１０，０００，０００ｃＳｔの範囲内にあり得る。特に前記動粘度範囲が１０，０００ｃＳｔ〜１００，０００ｃＳｔ範囲内にある粘着剤層を流体粘着剤層といえる。
【０１５９】
すなわち、本出願で用語「流体粘着剤層」は、粘着剤層を形成する化合物が硬化されずに、２５℃で動粘度が１０，０００ｃＳｔ〜１００，０００ｃＳｔ範囲内にある粘着剤から形成された層を意味し得る。
【０１６０】
本出願の光学素子の構造において、液晶ウィンドウに基材層が液晶層の両面に位置する場合、前述した通り、第１偏光層は粘着剤層または接着剤層を媒介として液晶ウィンドウに付着している構造を有することができるが、この時、第１偏光層と液晶ウィンドウを付着している粘着剤層または接着剤層は、例えば前述した流体粘着剤層であり得る。
【０１６１】
前記流体粘着剤層を形成する素材は、前述した動粘度範囲を満足し、未硬化タイプの粘着剤であって、公知のものを制限なく利用することができる。
【０１６２】
一つの例示において、前記流体粘着剤層はシリコンオイルなどが例示され得るがこれに制限されるものではない。
【０１６３】
前記流体粘着剤層の弾性係数は、例えば２５℃で８，０００ｋｇ／ｃｍ２〜１３，０００ｋｇ／ｃｍ２の範囲内にあり得る。
【０１６４】
このような流体粘着剤層を媒介として、第１偏光層と液晶ウィンドウを付着させる場合、基板、偏光層および基材層間に熱膨張係数（ＣＴＥ）および弾性係数差による熱変形による素子内応力強化現象を防止することができ、最終的に反り現象を効果的に予防することができる。
【０１６５】
また、本出願の光学素子は液晶層の両面に基材層を含む構造の場合、第１基板と第１偏光層が直接接している構造を有することができる。この時、光学素子は、液晶ウィンドウの第１偏光層が接する面の反対面に位置する第２基板をさらに含むことができる。
【０１６６】
すなわち、本出願の光学素子は液晶層の両面に基材層を含む構造の場合、図３に図示された通り、第１偏光層は粘着剤層または接着剤層を媒介として第１基板に付着しているか、図４に図示された通り、第１偏光層の両面が第１基板および液晶ウィンドウと直接接していることができる。この場合、光学素子は、液晶ウィンドウの第１偏光層が接する面の反対面に位置する第２基板をさらに含むことができる。
【０１６７】
図４は本出願に係る光学素子の一例示図である。具体的に、図４に図示された通り、光学素子１０００は液晶層３０１の両面に順次配置されている配向膜３０２ａ、３０２ｂ、電極層３０３ａ、３０３ｂおよび基材層３０５ａ、３０５ｂを含み、第１偏光層２００のいずれか一面は液晶ウィンドウ３００の基材層３０５ａと直接接しており、第１偏光層２００の他の一面は第１基板１００ａと直接接しており、第１偏光層２００が第１基板１００ａと接している面の反対面に位置する第２基板１００ｂをさらに含む構造であり得る。
【０１６８】
すなわち、図４に図示されたような構造の光学素子の場合、液晶ウィンドウと偏光層が粘着剤層または粘着剤層を媒介として付着しておらず、また、第１および第２基板が粘着剤層または接着剤層を媒介として偏光層や液晶ウィンドウを付着していないため、偏光層と液晶ウィンドウが基板の間から自由に移動することができ、したがって、基板、偏光層および基材層間に熱変形差による応力強化現象およびそれによる反った距離の増加問題が発生しない。
【０１６９】
第２基板の具体的な種類は前述した第１基板で言及した内容と同にであり、第１基板および第２基板の具体的な素材は同種であるか、前述した目的を害しない範囲内で変更され得る。
【０１７０】
本出願の光学素子はまた、視野角補償フィルムを含むことができる。前記視野角補償フィルムは、例えばＡプレート、＋Ｂプレート、−Ｂプレート、＋Ｃプレートなどを含む断層構造または積層構造であり得る。このような視野角補償フィルムは、例えば液晶層内の液晶化合物がツイステッド配向されたＥＣＢモードの場合、適用され得る構成である。
【０１７１】
本出願はまた、前記光学素子の用途に関するものである。本出願の光学素子は外部信号の印加の有無により透過度を可変することができ、熱変形差による応力強化およびそれによる反り現象を効果的に防止することができる。このような光学素子は多様な光学装置に適用されて使われ得る。
【０１７２】
すなわち、本出願は光学素子を含む透過率可変部材に関するものである。前記透過率可変部材は、例えば、サンルーフであり得る。
【０１７３】
本出願で用語「サンルーフ」は、車両の天井に存在する固定または作動（ベンティングまたはスライディング）する開口部（ｏｐｅｎｉｎｇ）であって、光または新鮮な空気が車両の内部に流入するようにする機能をすることができる装置を通称する意味であり得る。本出願でサンルーフの作動方式は特に制限されず、例えば、手動で作動するかまたはモーターで駆動することができ、サンルーフの形状、大きさまたはスタイルは目的とする用途により適切に選択され得る。例えば、サンルーフは作動方式によりポップアップタイプサンルーフ、スポイラー（ｔｉｌｅ  ＆  ｓｌｉｄｅ）タイプサンルーフ、インビルトタイプサンルーフ、フォールディングタイプサンルーフ、トップ−マウントタイプサンルーフ、パノラミックルーフシステムタイプサンルーフ、除去可能なルーフパネル（ｔ−ｔｏｐｓまたはｔａｒｇａ  ｒｏｏｆｔｓ）タイプサンルーフまたはソーラータイプサンルーフなどが例示され得るがこれに制限されるものではない。
【０１７４】
本出願の例示的なサンルーフは本出願の前記光学素子を含むことができ、この場合、光学素子に対する具体的な事項は前記光学素子の項目で記述した内容が同一に適用され得る。
【０１７５】
前記サンルーフはまた、紫外線遮断層をさらに含むことができる。本明細書で「紫外線遮断層」は、紫外線遮断機能を有する公知の機能性層を意味し得る。紫外線遮断層は偏光層、液晶層または電極層などの一側または両側に形成され得る。このような紫外線遮断層としては例えば、紫外線遮断粘着剤または紫外線遮断フィルムを使うことができる。紫外線遮断粘着剤としては、公知の粘着剤成分に公知の紫外線遮断機能を有する添加剤を添加させたものを使うことができる。紫外線遮断フィルムとしては、例えば、公知の粘着剤の一面に公知の紫外線遮断機能を有する添加剤を含む層を形成したものを使うことができる。紫外線遮断粘着剤としては、例えばＤＡＩＯ  Ｐａｐｅｒ社のＥＷ１５０１−Ｄ１−ＵＶ、ＥＷ１５０２−Ｄ１−ＵＶまたはＥＷ１５０４−Ｄ１−ＵＶなどを使用できるが、これに制限されるものではない。
【発明の効果】
【０１７６】
本出願は透過率を可変できる光学素子およびその用途に関するものである。
【０１７７】
本出願に係る光学素子は、各層間に物性の差によって発生し得る応力強化現象およびそれによる素子の反り現象を効果的に制御することができる。
【０１７８】
本出願に係る光学素子はまた、外部作用がない状態でも低いヘイズ値を有することができる。
【図面の簡単な説明】
【０１７９】
【図１】本出願に係る光学素子の一例示図である。
【図２】本出願に係る光学素子の一例示図である。
【図３】本出願に係る光学素子の一例示図である。
【図４】本出願に係る光学素子の一例示図である。
【発明を実施するための形態】
【０１８０】
以下、本出願について実施例を通じてより詳細に説明するが、この実施例は本出願の要旨に限定された実施例に過ぎないものである。一方、本出願は以下の実施例で提示する工程条件に制限されるものではなく、本出願の目的達成に必要な条件の範囲内で任意に選択できることはこの技術分野の通常の知識を有した者に自明である。
【０１８１】
実施例１．
下記の方法にしたがって、図２のような構造を有する光学素子を製造した。
【０１８２】
ＰＥＴ基材層上にＩＴＯ電極層を形成し、公知の吸収型線形偏光層上にＩＴＯ電極層を形成した後、両ＩＴＯ電極層上に液晶化合物の水平配向を誘導する光配向膜を形成した。その後、ＩＴＯ電極層および光配向膜が形成されているＰＥＴ基材層上に液晶化合物（ＨＰＣ２１６００、ＨＣＣＨ社製）および前記液晶化合物１００重量部に対して異方性染料（Ｘ１２、ＢＡＳＦ社製）を１〜３重量部の比率で含む液晶層を形成（厚さ約１５μｍ）し、側面をシーリングした。その後、光配向膜およびＩＴＯ電極層が形成された吸収型線形偏光層と前記液晶層が形成されているＰＥＴ基材層を合着させ、図２に図示された通り、液晶ウィンドウと偏光層が一体形成されている構造を製作した。その後、前記偏光層の液晶ウィンドウと接する面の反対面にＯＣＡ（ＤＡＩＯ  Ｐａｐｅｒ社のＥＷ１５０１−Ｄ１−ＵＶ）を媒介としてガラス基板と合着させ、光学素子を製造した。偏光層と液晶層の光軸は約９０度の角度をなすように形成した。
【０１８３】
実施例２．
下記の方法にしたがって、図３のような構造を有する光学素子を製造した。
【０１８４】
一対のポリカーボネート基材層上にＩＴＯ電極層および水平光配向膜をそれぞれ形成した。その後、ＩＴＯ電極層および光配向膜が形成されているポリカーボネート基材層上に液晶化合物（ＨＰＣ２１６００、ＨＣＣＨ社製）とキラル剤（ＢＡＳＦ社のＬＣ７５６）および前記液晶化合物１００重量部に対して異方性染料（Ｘ１２、ＢＡＳＦ社製）を１〜３重量部の比率で含むツイストネマティック液晶層（厚さ約１５μｍ）を形成して側面をシーリングした。また、両ポリカーボネート基材層を合着させて図３に図示された構造を有する液晶ウィンドウを製造した。その後、前記液晶ウィンドウを流体粘着剤層（シリコンオイル）を媒介として公知の吸収型線形偏光層のいずれか一面に付着させ、前記偏光層の液晶ウィンドウが付着していない面はＯＣＡ（ＤＡＩＯ  Ｐａｐｅｒ社のＥＷ１５０１−Ｄ１−ＵＶ）を媒介としてガラス基板と合着させて図３に図示された構造のような光学素子を製造した。この時、偏光層に近い側に位置する液晶層内の液晶化合物の長軸方向は偏光層の吸収軸と約０度の角度をなし、偏光層に遠い側に位置する液晶層内の液晶化合物の長軸方向は偏光層の吸収軸と約９０度の角度をなす。
【０１８５】
実施例３．
下記の方法にしたがって、図４のような構造を有する光学素子を製造した。
【０１８６】
一対のポリカーボネート基材層上にＩＴＯ電極層および水平光配向膜をそれぞれ形成した。その後、ＩＴＯ電極層および光配向膜が形成されているポリカーボネート基材層上に液晶化合物（ＨＰＣ２１６００、ＨＣＣＨ社製）とキラル剤（ＢＡＳＦ社のＬＣ７５６）および前記液晶化合物１００重量部に対して異方性染料（Ｘ１２、ＢＡＳＦ社製）を１〜３重量部の比率で含むツイストネマティック液晶層（厚さ約１５μｍ）を形成して側面をシーリングした。また、両ポリカーボネート基材層を合着させて図４に図示された構造を有する液晶ウィンドウを製造した。前記液晶ウィンドウと公知の吸収型線形偏光層を粘着剤層や接着剤層を介在することなく積層させた後、液晶ウィンドウと吸収型線形偏光層の他側に一対のガラス基板を積層させ、図４のような構造の光学素子を製造した。この時、偏光層に近い側に位置する液晶層内の液晶化合物の長軸方向は偏光層の吸収軸と約０度の角度をなし、偏光層に遠い側に位置する液晶層内の液晶化合物の長軸方向は偏光層の吸収軸と約９０度の角度をなす。
【０１８７】
実施例４．
実施例１に係る光学素子を形成する工程でブラックスペーサーを形成した後、二層を合着させて液晶ウィンドウを製造したことを除いては実施例１と同じ構造および方式で光学素子を製造した。
【０１８８】
実施例５．
実施例２に係る光学素子を形成する工程でブラックスペーサーを形成した後、二層を合着させて液晶ウィンドウを製造したことを除いては実施例２と同じ構造および方式で光学素子を製造した。
【０１８９】
実施例６．
実施例３に係る光学素子を形成する工程でブラックスペーサーを形成した後、二層を合着させて液晶ウィンドウを製造したことを除いては実施例３と同じ構造および方式で光学素子を製造した。
【０１９０】
比較例１．
下記のような構造の光学素子を製造した。
【０１９１】
具体的に、実施例２と同じ方式で液晶ウィンドウを製造した後、前記液晶ウィンドウのいずれか一面はＯＣＡ（ＤＡＩＯ  Ｐａｐｅｒ社のＥＷ１５０１−Ｄ１−ＵＶ）を媒介としてガラス基板と合着させ、他の一面はＯＣＡ（ＤＡＩＯ  Ｐａｐｅｒ社のＥＷ１５０１−Ｄ１−ＵＶ）を媒介として吸収型偏光層と合着させ、ガラス基板／ＯＣＡ／液晶ウィンドウ／ＯＣＡ／偏光層構造の光学素子を製造した。この時、偏光層に近い側に位置する液晶層内の液晶化合物の長軸方向は偏光層の吸収軸と９０度の角度をなし、偏光層に遠い側に位置する液晶層内の液晶化合物の長軸方向は偏光層の吸収軸と０度の角度をなす。
【０１９２】
試験例１−耐久性テスト
実施例１〜６および比較例１により製造された光学素子の試片（１４０ｍｍ（横）×９８ｍｍ（縦）×０．２ｍｍ（高さ））を１００℃で２４０時間の間放置した後、液晶ウィンドウの破損／反り現象があるかどうかを確認して表１に表わした。
【０１９３】
素子の破損の有無は肉眼で確認し、Ｏ（破損ある）、Ｘ（破損なし）で評価し、素子の反った距離は破損していない素子に限って長さが最も長い辺の両角から内側方向に変形して入った部分をノギスで測定した。
【０１９４】
試験例２−透過度およびヘイズ特性評価
実施例１〜３および比較例１で製造された光学素子に対して、垂直電界を印加できる電源を連結した後、駆動電圧（２０Ｖ）による光学素子の約５５０ｎｍの光に対する透過度をヘイズメータＮＤＨ  ５０００ＳＰ［メーカー：Ｎｉｐｐｏｎ  Ｄｅｎｓｈｏｋｕ  （ＪＡＰＡＮ）］装置を利用して測定した。また、実施例４〜６および比較例１で製造された光学素子に対して、ヘイズをヘイズメータＮＤＨ  ５０００ＳＰ［メーカー：Ｎｉｐｐｏｎ  Ｄｅｎｓｈｏｋｕ  （ＪＡＰＡＮ）］装置を利用して測定し、その結果を表２に表わした。
【０１９５】
【表１】
2020024437.tif 000003
【０１９６】
【表２】
2020024437.tif 000004
【符号の説明】
【０１９７】
１０００：光学素子
１００ａ、１００ｂ：第１、２基板
２００：第１偏光層
３００：液晶ウィンドウ
３０１：液晶層
３０２ａ、３０２ｂ：配向膜
３０３ａ、３０３ｂ：電極層
３０４：シーラント
３０５ａ、３０５ｂ：基材層
４００：粘着剤層または接着剤層
【産業上の利用可能性】
【０１９８】
本出願に係る光学素子は、各層間に物性の差により発生し得る応力強化現象およびそれによる素子の反り現象を効果的に制御することができ、外部作用がない状態でも低いヘイズ値を有することができる。
【図１】
2020024437.tif 000005
【図２】
2020024437.tif 000006
【図３】
2020024437.tif 000007
【図４】
2020024437.tif 000008
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
第１基板；
前記第１基板に隣接して配置されている第１偏光層；および
液晶化合物を有する液晶層を含む液晶ウィンドウを有し、前記液晶ウィンドウは前記第１偏光層の前記第１基板が位置する面の反対面に位置する光学素子であって、
電界の印加の有無により前記光学素子の透過率が変わり、
前記光学素子の反った距離が３ｍｍ以下であって、前記反った距離は、１４０ｍｍ（横）×９８ｍｍ（縦）×０．２ｍｍ（高さ）の素子の試片を１００℃で２４０時間放置した後、長さが最も長い辺の両角から内側方向に変形して入った部分をノギスで測定した値であり、
前記第１偏光層は前記液晶ウィンドウと直接接触し、前記液晶ウィンドウは、前記液晶層の前記第１偏光層が位置する面の反対面に位置する基材層を有するか、または
前記液晶ウィンドウは前記液晶層の両面に位置する基材層を有し、前記第１偏光層は前記第１基板および前記液晶ウィンドウと直接接触する、光学素子。
【請求項２】
液晶化合物は電界がない状態で水平配向、垂直配向または傾斜配向されている、
請求項１に記載の光学素子。
【請求項３】
前記液晶ウィンドウの前記第１偏光層が位置する面の反対面に位置する第２偏光層をさらに含む、
請求項１または２に記載の光学素子。
【請求項４】
前記液晶層は異方性染料をさらに含む、
請求項１から３のいずれか１項に記載の光学素子。
【請求項５】
前記液晶ウィンドウは前記液晶層と隣接するように配置されている配向膜をさらに含む、
請求項１から４のいずれか１項に記載の光学素子。
【請求項６】
前記液晶ウィンドウは電極層をさらに含む、
請求項１から５のいずれか１項に記載の光学素子。
【請求項７】
前記液晶ウィンドウは前記液晶層の両側に位置するシーラント（ｓｅａｌａｎｔ）をさらに含む、
請求項１から６のいずれか１項に記載の光学素子。
【請求項８】
前記液晶ウィンドウは前記液晶層の上部および下部に存在する層の間隔を維持できるように形成されたスペーサーをさらに含む、
請求項１から７のいずれか１項に記載の光学素子。
【請求項９】
前記スペーサーはブラックスペーサーである、
請求項８に記載の光学素子。
【請求項１０】
視野角補償フィルムをさらに含む、
請求項１から９のいずれか１項に記載の光学素子。
【請求項１１】
請求項１から１０のいずれか１項に記載の光学素子を含む、
透過率可変部材。
【外国語明細書】
2020024437000001.pdf